СПОСОБ ПРИГОТОВЛЕНИЯ МЕЛКОКРИСТАЛЛИЧЕСКОЙ АЛЮМИНИЕВО-КРЕМНИЕВОЙ ЛИГАТУРЫ

Способ приготовления мелкокристаллической алюминиево-кремневой лигатуры, включающий расплавление алюминия, введение кремния в расплав, перемешивание и разливку в формы, отличающийся тем, что, первоначально, в расплав из отходов электротехнического алюминия вводят отходы кристаллического кремния фракции от 2 до 10 мм в количестве 40÷45% от массы вводимого кремния при температуре расплава на 10÷20°C выше температуры ликвидуса для получения расплава с интервалом кристаллизации не менее 30°C, далее охлаждают расплав до твердожидкого состояния и вводят вторую порцию кремния той же фракции в количестве 40÷45% от массы вводимого кремния, перемешивают и выдерживают при температуре ввода второй порции кремния в течение 15÷20 мин, третью порцию кремния фракции менее 2 мм вводят в количестве 5÷15% от общей массы вводимого кремния при температуре выше температуры солидуса на 20÷40°C, перемешивают и выдерживают до полного растворения кремния.